(57)【要約】【課題】印刷時に印刷用ペーストの膜厚を均一に制御でき、必要な膜厚の高強度の蛍光体層を容易に形成できる波長変換部材の製造方法を提供する。【解決手段】特定範囲の波長の光を別の波長の光に変換する波長変換部材の製造方法であって、蛍光体粒子を溶剤に分散させた蛍光体ペーストを準備する工程と、無機バインダに対し、平均粒子径５ｎｍ以上１００ｎｍ以下の無機粒子を混合した混合バインダを作製する工程と、前記蛍光体ペーストに、前記混合バインダを混合し、印刷用ペーストを作製する工程と、基材上に前記印刷用ペーストを塗布してペースト層を作製する工程と、前記ペースト層を焼成する工程と、を含み、前記混合バインダにおける前記無機粒子の含有量は、２ｗｔ％以上１８ｗｔ％以下であり、前記印刷用ペーストにおける前記混合バインダの含有量は４０ｗｔ％以上１００ｗｔ％以下である。【選択図】図１
2018116081.tif 000002
【特許請求の範囲】
【請求項１】
特定範囲の波長の光を別の波長の光に変換する波長変換部材の製造方法であって、
蛍光体粒子を溶剤に分散させた蛍光体ペーストを準備する工程と、
無機バインダに対し、平均粒子径５ｎｍ以上１００ｎｍ以下の無機粒子を混合した混合バインダを作製する工程と、
前記蛍光体ペーストに、前記混合バインダを混合し、印刷用ペーストを作製する工程と、
基材上に前記印刷用ペーストを塗布してペースト層を作製する工程と、
前記ペースト層を焼成する工程と、を含み、
前記混合バインダにおける前記無機粒子の含有量は、２ｗｔ％以上１８ｗｔ％以下であり、
前記印刷用ペーストにおける前記混合バインダの含有量は４０ｗｔ％以上１００ｗｔ％以下であることを特徴とする波長変換部材の製造方法。
【請求項２】
前記無機粒子は、ＳｉＯ２、Ａｌ２Ｏ３、ＺｒＯ２またはＴｉＯ２からなることを特徴とする請求項１記載の波長変換部材の製造方法。
【請求項３】
前記無機バインダは、有機シリケートであることを特徴とする請求項１または請求項２記載の波長変換部材の製造方法。
【発明の詳細な説明】
【技術分野】
【０００１】
本発明は、蛍光体粒子を含む波長変換部材の製造方法に関する。
【背景技術】
【０００２】
蛍光体を用いた発光装置は、ＬＥＤ等の光源からの吸収光によって励起した蛍光体が異なる波長の変換光を放出する現象を利用している。近年、エネルギー効率が高く、小型化、高エネルギー密度に対応しやすい高出力のレーザダイオード（ＬＤ）を励起源として用いたアプリケーションが増えている。
【０００３】
しかし、従来用いられていたエポキシやシリコーンなどに代表される樹脂に蛍光体を分散させた構造では、レーザ照射箇所の樹脂が焼け焦げてしまい、長寿命化することができなかった。そこで、無機材料に蛍光体を分散させた構造の波長変換部材が考案され、耐熱性の課題が解決された。
【０００４】
特許文献１は、低融点ガラスをバインダとする蛍光体をＬＥＤチップの周囲に配置し、さらにその周囲を低融点ガラスによる充填部材で充填した面実装型ＬＥＤ素子を開示している。
【０００５】
また、特許文献２は、波長変換部位が、蛍光体と蛍光体よりも粒径の小さな無機微粒子を含有するポリシラザンを原料として作製したセラミック層からなる発光装置を開示している。この発光装置は、ポリシラザン中に無機微粒子を一定量添加することで高温での焼成過程をなくし、また、無機微粒子で空隙を埋めることで水分の浸透を防止している。
【０００６】
また、特許文献３は、蛍光体膜が、蛍光体材料と、加水分解あるいは酸化により酸化ケイ素となる酸化ケイ素前駆体等のバインダ原料とを含む蛍光体膜原料を塗布し、常温で反応させるか、又は、５００℃以下の温度で熱処理することにより形成された発光素子及び発光装置を開示している。この技術は、蛍光体膜における蛍光体材料の充填率を高くし、蛍光体膜の厚さを薄くすることで、基板の一面に半導体発光素子を形成し、基板の他面に蛍光体膜を形成して、発光素子及び発光装置を小型化している。
【先行技術文献】
【特許文献】
【０００７】
【特許文献１】特開２００４−２００５３１号公報
【特許文献２】ＷＯ２０１１／０７７５４８号公報
【特許文献３】特開２０１５−１１９１７２号公報
【発明の概要】
【発明が解決しようとする課題】
【０００８】
発光装置を小型化し色むらを低減するには蛍光体層の層厚を薄く均一にする必要があり、発光装置を長寿命化するには蛍光体層自体の強度を上げる必要がある。しかし、これまで蛍光体層の強度は注目されておらず、薄く強度の大きい蛍光体層を形成するための方法も確立されていなかった。
【０００９】
本発明は、このような事情に鑑みてなされたものであり、膜厚を均一に制御でき、十分な強度の蛍光体層を容易に形成できる波長変換部材の製造方法を提供することを目的とする。
【課題を解決するための手段】
【００１０】
（１）上記の目的を達成するため、本発明の製造方法は、特定範囲の波長の光を別の波長の光に変換する波長変換部材の製造方法であって、蛍光体粒子を溶剤に分散させた蛍光体ペーストを準備する工程と、無機バインダに対し、平均粒子径５ｎｍ以上１００ｎｍ以下の無機粒子を混合した混合バインダを作製する工程と、前記蛍光体ペーストに、前記混合バインダを混合し、印刷用ペーストを作製する工程と、基材上に前記印刷用ペーストを塗布してペースト層を作製する工程と、前記ペースト層を焼成する工程と、を含み、前記混合バインダにおける前記無機粒子の含有量は、２ｗｔ％以上１８ｗｔ％以下であり、前記印刷用ペーストにおける前記混合バインダの含有量は４０ｗｔ％以上１００ｗｔ％以下であることを特徴としている。
【００１１】
このように、あらかじめ混合バインダを作製した上で蛍光体ペーストと混合することで、無機粒子を分散させて適切な粘度の印刷用ペーストを作製できる。その結果、印刷時に印刷用ペーストの膜厚を均一に制御でき、必要な膜厚の高強度の蛍光体層を容易に形成できる。
【００１２】
（２）また、本発明の製造方法は、前記無機粒子は、ＳｉＯ２、Ａｌ２Ｏ３、ＺｒＯ２またはＴｉＯ２からなることを特徴としている。このような材料を用いることで、ナノ粒子がバインダ内に充填されてクラックが抑制され、蛍光体層の硬度を高くすることができる。
【００１３】
（３）また、本発明の製造方法は、前記無機バインダは、有機シリケートであることを特徴としている。このように、有機シリケートを用いることで無機粒子が分散し、印刷性の観点で適切な粘度の印刷用ペーストを作製することができる。
【発明の効果】
【００１４】
本発明によれば、印刷時に印刷用ペーストの膜厚を均一に制御でき、必要な膜厚の高強度の蛍光体層を形成した、波長変換部材を容易に製造できる。
【図面の簡単な説明】
【００１５】
【図１】本発明の波長変換部材の印刷用ペースト作製方法を示すフローチャートである。
【図２】本発明の波長変換部材の製造方法により製造された波長変換部材を表す模式図である。
【図３】印刷性および鉛筆硬度の試験条件、試験の結果を表す表である。
【図４】印刷性および鉛筆硬度の試験条件、試験の結果を表す表である。
【図５】印刷性および鉛筆硬度の試験条件、試験の結果を表す表である。
【図６】印刷性および鉛筆硬度の試験条件、試験の結果を表す表である。
【発明を実施するための形態】
【００１６】
次に、本発明の実施の形態について、図面を参照しながら説明する。説明の理解を容易にするため、各図面において同一の構成要素に対しては同一の参照番号を付し、重複する説明は省略する。なお、構成図において、各構成要素の大きさは概念的に表したものであり、必ずしも実際の寸法比率を表すものではない。
【００１７】
［波長変換部材の製造方法］
波長変換部材の製造方法の一例を説明する。図１は、本発明の波長変換部材の印刷用ペースト作製方法を示すフローチャートである。
【００１８】
最初に蛍光体ペーストを作製する。まず、蛍光体粒子を準備する（ステップＳ１）。蛍光体粒子は、例えばイットリウム・アルミニウム・ガーネット系蛍光体（ＹＡＧ系蛍光体）およびルテチウム・アルミニウム・ガーネット系蛍光体（ＬＡＧ系蛍光体）を用いることができる。蛍光体粒子の平均粒子径は、１μｍ以上３０μｍ以下であり、５μｍ以上２０μｍ以下であることが好ましい。なお、本明細書において平均粒子径とは、メジアン径（Ｄ５０）である。平均粒子径は、レーザ回折／散乱式粒子径分布測定装置の乾式測定または湿式測定を用いて計測することができる。
【００１９】
次に、準備した蛍光体粒子を溶剤と混合、分散し、蛍光体ペーストを作製する（ステップＳ２）。混合にはボールミル等を用いることができる。溶剤は、α−テルピネオール、ブタノール、イソホロン、グリセリン等の高沸点溶剤を用いることができる。
【００２０】
蛍光体ペーストの作製とは別に、混合バインダを作製する。まず、無機バインダと無機粒子を準備する（ステップＳ３）。無機バインダは、エチルシリケート等の有機シリケートであることが好ましい。有機シリケートを用いることで無機粒子が分散し、印刷性の観点で適切な粘度の印刷用ペーストを作製することができる。例えば、無機バインダとしてエチルシリケートを用いるときは、水および触媒の重量に対して、エチルシリケートを７０ｗｔ％以上１００ｗｔ％以下、好ましくは８０ｗｔ％以上９０ｗｔ％以下混合する。その他、無機バインダは、加水分解あるいは酸化により酸化ケイ素となる酸化ケイ素前駆体、ケイ酸化合物、シリカ、およびアモルファスシリカからなる群のうちの少なくとも１種を含む原料を、常温で反応させるか、または、５００℃以下の温度で熱処理することにより得られたものであってもよい。酸化ケイ素前駆体としては、例えば、ペルヒドロポリシラザン、エチルシリケート、メチルシリケートを主成分としたものが挙げられる。なお、印刷性の観点の判断基準については後述する。
【００２１】
無機粒子は、近紫外から近赤外において、光学的に透光性を持ち、無機粒子による光の散乱を軽減するため、光の波長よりも十分に小さい粒子径とすることが必要である。例えば、波長の１０分の１以下の平均粒子径とするとよい。無機粒子は、ＳｉＯ２、Ａｌ２Ｏ３、ＺｒＯ２またはＴｉＯ２からなる群から１種以上が選択され用いられるのが好ましい。このような材料を用いることで、ナノ粒子（無機粒子）がバインダ内に充填されてクラックが抑制され、蛍光体層の硬度を高くすることができる。
【００２２】
無機粒子の平均粒子径は、５ｎｍ以上１００ｎｍ以下である。５ｎｍより小さいと一次粒子の凝集が発生し、良好な分散状態が得られなく、１００ｎｍより大きいと光の散乱が顕著となるため光学特性に影響が出るからである。無機粒子の平均粒子径は、１０ｎｍ以上６０ｎｍ以下であるとより好ましい。また、無機粒子の形状は球状に近いものほど好ましく、粒度分布は狭く最大粒子径が１００ｎｍ以下の粒子で構成されているものが好ましい。
【００２３】
次に、無機バインダと無機粒子を混合して混合バインダを作製する（ステップＳ４）。混合する無機バインダと無機粒子の割合は、無機バインダの重量に対して、無機粒子の重量が２ｗｔ％以上１８ｗｔ％以下である。このような割合で無機バインダと無機粒子を混合することで、無機粒子を分散させた適切な粘度の混合バインダとすることができ、適切な粘度の印刷用ペーストを作製できる。
【００２４】
そして、蛍光体ペーストと混合バインダを混合して印刷用ペーストを作製する（ステップＳ５）。混合する蛍光体ペーストと混合バインダの割合は、蛍光体ペーストの重量に対して、混合バインダの重量が４０ｗｔ％以上１００ｗｔ％以下である。あらかじめ混合バインダを作製した上で、このような割合で蛍光体ペーストと混合バインダを混合することで、無機粒子を分散させた適切な粘度の印刷用ペーストを作製できる。その結果、印刷時に印刷用ペーストの膜厚を均一に制御でき、容易に必要な膜厚の高強度の蛍光体層を形成できる。
【００２５】
印刷用ペーストの作製後、基材上に印刷用ペーストを塗布してペースト層を作製する。基材は板状であることが好ましい。印刷用ペーストの塗布は、スクリーン印刷法、スプレー法、ディスペンサーによる描画法、インクジェット法を用いることができる。スクリーン印刷法を用いると、薄い厚さのペースト層を安定的に形成できるので好ましい。ペースト層の厚さは、５μｍ以上２００μｍ以下であることが好ましい。上記のように作製した印刷用ペーストは適切な粘度を有するので、必要な膜厚のペースト層を均一に制御できる。
【００２６】
次に、作製したペースト層を焼成する。焼成温度は、１５０℃以上５００℃以下であることが好ましく、焼成時間は、０．５時間以上２．０時間以下であることが好ましい。また、昇温速度は、５０℃／ｈ以上２００℃／ｈ以下であることが好ましい。また、焼成前に乾燥工程を設けてもよい。
【００２７】
このような製造工程により、必要な膜厚の高強度の蛍光体層を形成した、波長変換部材を容易に製造できる。また、本発明の製造方法により製造された波長変換部材は、蛍光体層が無機材料からなるので、高出力のレーザダイオードを励起源として用いた発光装置に好適に使用され、蛍光体層の強度が高いので、長寿命の発光装置を構成できる。
【００２８】
［波長変換部材の構成］
図２は、本発明の波長変換部材の製造方法により製造された波長変換部材１０を表す模式図である。波長変換部材１０は、基材１２上に蛍光体層１４が形成されている。波長変換部材１０は、光源から照射された吸収光を透過または反射させつつ、吸収光により励起して波長の異なる光を発生させる。例えば、青色光の吸収光を透過または反射させつつ、蛍光体層１４で変換された緑と赤や黄色の変換光を放射させて、変換光と吸収光を合わせて、または、変換光のみを利用し、様々な色の光に変換できる。
【００２９】
基材１２の材料は、アルミニウム、サファイア、ガラス、蛍光体の焼結体等を用いることができる。透過型の波長変換部材は、透光性を有する材料で製造する。反射型の波長変換部材は、基材のすべてを、光を反射する材料で製造することもできるが、透光性を有する材料の一面に光を反射する材料をメッキなどで設けてもよい。発光強度の観点から、光が透過する部分は少なくとも吸収光を吸収しにくい材料とする。また、高エネルギーの光が照射されて温度が高くなるので、熱伝導性が高い方がよい。
【００３０】
蛍光体層１４は、基材１２上に層状として設けられ、蛍光体粒子１６、無機粒子１８および結合材２０により形成されている。なお、図２では、蛍光体層１４のうち、蛍光体粒子１６以外の部分は無機粒子１８および結合材２０であり、模式的に無機粒子１８をドットで表している。結合材２０は、蛍光体粒子１６および無機粒子１８を結合すると共に蛍光体粒子１６および無機粒子１８と基材１２とを結合している。これにより、高エネルギー密度の光の照射に対して、放熱材として機能する基材１２と接合しているため効率よく放熱でき、蛍光体の温度消光を抑制できる。蛍光体層１４の厚さは、ペースト状態で５μｍ以上２００μｍ以下であればよく、１０μｍ以上１００μｍ以下であることが好ましい。
【００３１】
蛍光体粒子１６は、ＹＡＧ系蛍光体やＬＡＧ系蛍光体以外にも、発光させる色の設計に応じて以下のような材料から選択できる。例えば、ＢａＭｇＡｌ１０Ｏ１７：Ｅｕ、ＺｎＳ：Ａｇ，Ｃｌ、ＢａＡｌ２Ｓ４：ＥｕあるいはＣａＭｇＳｉ２Ｏ６：Ｅｕなどの青色系蛍光体、Ｚｎ２ＳｉＯ４：Ｍｎ、（Ｙ，Ｇｄ）ＢＯ３：Ｔｂ、ＺｎＳ：Ｃｕ，Ａｌ、（Ｍ１）２ＳｉＯ４：Ｅｕ、（Ｍ１）（Ｍ２）２Ｓ：Ｅｕ、（Ｍ３）３Ａｌ５Ｏ１２：Ｃｅ、ＳｉＡｌＯＮ：Ｅｕ、ＣａＳｉＡｌＯＮ：Ｅｕ、（Ｍ１）Ｓｉ２Ｏ２Ｎ：Ｅｕあるいは（Ｂａ，Ｓｒ，Ｍｇ）２ＳｉＯ４：Ｅｕ，Ｍｎなどの黄色または緑色系蛍光体、（Ｍ１）３ＳｉＯ５：Ｅｕあるいは（Ｍ１）Ｓ：Ｅｕなどの黄色、橙色または赤色系蛍光体、（Ｙ，Ｇｄ）ＢＯ３：Ｅｕ，Ｙ２Ｏ２Ｓ：Ｅｕ、（Ｍ１）２Ｓｉ５Ｎ８：Ｅｕ、（Ｍ１）ＡｌＳｉＮ３：ＥｕあるいはＹＰＶＯ４：Ｅｕなどの赤色系蛍光体が挙げられる。なお、上記化学式において、Ｍ１は、Ｂａ，Ｃａ，ＳｒおよびＭｇからなる群のうちの少なくとも１つが含まれ、Ｍ２は、ＧａおよびＡｌのうちの少なくとも１つが含まれ、Ｍ３は、Ｙ、Ｇｄ、ＬｕおよびＴｅからなる群のうち少なくとも１つが含まれる。なお、上記の蛍光体粒子１６は一例であり、波長変換部材１０に用いられる蛍光体粒子１６が必ずしも上記に限られるわけではない。
【００３２】
結合材２０は、無機バインダが加水分解または酸化されて形成されたものであり、透光性を有する無機材料により構成されている。結合材２０は、例えばシリカ（ＳｉＯ２）、リン酸アルミニウムで構成される。結合材２０は無機材料からなるので、レーザダイオード等の高エネルギーの光が照射されても変質しない。また、結合材２０は透光性を有するので、吸収光や変換光を透過させることができる。無機バインダとしては、エチルシリケート、リン酸アルミニウム水溶液等を用いることができる。
【００３３】
なお、透光性を有する物質とは、０．５ｍｍの対象物質に対して、可視光の波長領域（λ＝３８０〜７８０ｎｍ）で光を垂直に入射したとき、反対側から抜けた光の放射束が入射光の８０％を超える特性を有する物質をいう。
【００３４】
［実施例および比較例］
蛍光体粒子（ＹＡＧ粒子）とα−テルピネオール（溶剤）を混合して蛍光体ペーストを作製した。α−テルピネオールには分散溶媒としての働きを持たせている。また、８８ｗｔ％のエチルシリケート（無機バインダ）を作製し、エチルシリケートの重量に対して、ＳｉＯ２ナノ粒子（無機粒子）を０〜２０ｗｔ％の割合で混合した混合バインダを作製した。次に、作製した蛍光体ペーストの重量に対して、混合バインダを１０ｗｔ％〜１５０ｗｔ％の割合で混合した印刷用ペーストを作製した。そして、スクリーン印刷法を用いてアルミニウム基板に印刷用ペーストを３０μｍの厚さになるよう塗布した。塗布後に１００℃で２０分乾燥させた後、無機バインダで封孔処理をした。最後に１５０℃／ｈで３５０℃まで昇温し、３０分焼成して試料が完成した。
【００３５】
図３〜図６は、上記の印刷性および鉛筆硬度の試験条件、試験結果を表す表である。鉛筆硬度試験は、ＪＩＳ  Ｋ５６００−５−４の引っかき硬度（鉛筆法）による試験を実施して蛍光体層の膜の強度を測定した。
【００３６】
印刷性は「蛍光体粒子の欠損有無」、「膜厚の均一性」、「にじみ」の３点を判定基準として、判定基準を満たす場合は良好と判断した。そして、判定基準のすべてを満たした試料を○、いずれか１つでも満たさない試料を×で表した。「蛍光体粒子の欠損有無」の判定基準は、発光させ、二次元色彩輝度計（コニカミノルタ  ＣＡ−２５００）を用いて測定した際に面内における吸収光（励起光）のスペクトルピークの平均値に対して、局所的な吸収光（励起光）のスペクトルピーク値が２倍未満であることとした。「膜厚の均一性」の判定基準は、面内の複数点で膜厚を測定したときに最大値と最小値の差が±５μｍ以内であることとした。「にじみ」の判定基準は、狙いの蛍光体層の形状（大きさ）に対して０．５ｍｍ以内に納まることとした。総合評価は、印刷性が良好で、鉛筆硬度が４Ｂ以上の試料を合格とし、○で表した。印刷性のいずれかの基準を満たさない（印刷性が良好でない）試料、または、鉛筆硬度が５Ｂ以下の試料は不合格とし、×で表した。
【００３７】
図３の試料Ｎｏ．１〜３は、無機粒子を添加していない無機バインダを用いて、無機バインダ添加量を変化させた試料である。これによると、無機バインダ添加量を増加させると、鉛筆硬度が高くなることが分かる。しかし、無機粒子を添加していない無機バインダは蛍光体ペーストに比べて粘度が低いので、表には記載していないが、これ以上無機バインダ添加量を増加させると印刷用ペーストの粘度が低くなりすぎ、印刷性が悪くなり均一な膜を形成させることができなかった。
【００３８】
図３の試料Ｎｏ．４〜１１は、平均粒径が４０ｎｍのＳｉＯ２を添加した無機バインダを用いた試料である。試料Ｎｏ．３と試料Ｎｏ．４を比べると、無機バインダ添加量は同じであるが、試料Ｎｏ．４の方が鉛筆硬度が高くなる。これは、試料Ｎｏ．４は無機粒子を添加した無機バインダを用いているからである。つまり、無機バインダ添加量を増加させなくても、無機バインダに無機粒子を添加することで、蛍光体層の強度を高くすることができる。
【００３９】
試料Ｎｏ．４と試料Ｎｏ．６を比べると、無機バインダに添加した無機粒子の量は同じであるが、試料Ｎｏ．６の方が鉛筆硬度が高くなる。これは、試料Ｎｏ．６の方が無機バインダの添加量が多いからである。これにより、無機粒子を添加した無機バインダであっても、無機バインダ添加量を増加させると、鉛筆硬度が高くなることが分かる。
【００４０】
試料Ｎｏ．５〜１０は、無機バインダの添加量は一定にして、無機バインダに添加する無機粒子の量を変化させて、試験を行った試料である。試料Ｎｏ．６〜９によると、無機バインダの添加量が一定のとき、無機バインダに添加する無機粒子の量が増加すると、最初は鉛筆硬度が少し低くなり、その後一定になることが分かる。しかし、試料Ｎｏ．５は印刷用ペーストの粘度が低くなりすぎ、印刷性が悪くなり均一な膜を形成させることができなかった。また、試料Ｎｏ．１０は印刷用ペーストの粘度が高くなりすぎ、印刷性が悪くなり均一な膜を形成させることができなかった。
【００４１】
試料Ｎｏ．１１は、試料Ｎｏ．８と同じ無機バインダを用いて、添加量を増加させた試料である。試料Ｎｏ．１１と試料Ｎｏ．８を比べると、無機バインダに添加した無機粒子の量は同じであっても、試料Ｎｏ．１１は無機バインダの添加量が多すぎたため、印刷性が悪くなり均一な膜を形成させることができなかった。これらの結果から、印刷性を維持しつつ蛍光体層の強度を高くするための、無機粒子の添加量および無機バインダの添加量の範囲を決めることができる。
【００４２】
図４の試料Ｎｏ．１２〜１６は、無機粒子の材料、無機バインダに添加する無機粒子の量およびバインダ添加量を一定にして、無機粒子の平均粒径を変化させた試料である。これによると、試料Ｎｏ．１３〜１５の無機粒子の平均粒径が５ｎｍ以上１００ｎｍ以下のときは、印刷性、鉛筆硬度共に良好な結果となった。試料Ｎｏ．１２は平均粒径が小さかったため印刷用ペーストの粘度が低くなりすぎ、印刷性が悪くなり均一な膜を形成させることができなかった。また、試料Ｎｏ．１６は平均粒径が大きかったため、印刷性は良好であったが鉛筆硬度は低いままであった。これは、無機粒子の平均粒径が大きかったため、バインダ内のクラックを抑制する効果が得られなかったためと考えられる。これらの結果から、印刷性を維持しつつ蛍光体層の強度を高くするための、無機粒子の平均粒径の範囲を決めることができる。
【００４３】
図５の試料Ｎｏ．１７〜１９は、無機粒子の平均粒径やバインダ添加量を一定にして、無機粒子の材料を変更した試料である。これによると、Ａｌ２Ｏ３、ＺｒＯ２、ＴｉＯ２のいずれもＳｉＯ２と同様の平均粒径、無機バインダに添加する無機粒子の量およびバインダ添加量で、印刷性、鉛筆硬度共に良好な結果となった。したがって、無機バインダに添加する無機粒子の材料は、ＳｉＯ２以外にＡｌ２Ｏ３、ＺｒＯ２、ＴｉＯ２も好適であることが分かる。
【００４４】
図６の試料Ｎｏ．２０、２１は、蛍光体、無機バインダ、無機粒子を本発明の波長変換部材の製造方法によらず一度に混合して製造した試料である。これによると、同時混合の印刷用ペーストは、印刷性が悪くなり均一な膜を形成させることができなかった。これは、同時混合では、個別混合に比べて印刷用ペーストの粘度が低くなり、また、印刷時にまだら模様のムラが発生して、膜厚を均一に制御できなかったためである。
【００４５】
以上の結果によって、本発明の波長変換部材の製造方法により、印刷時に印刷用ペーストの膜厚を均一に制御でき、必要な膜厚の高強度の蛍光体層を形成した、波長変換部材を容易に製造できることが分かる。
【符号の説明】
【００４６】
１０  波長変換部材
１２  基材
１４  蛍光体層
１６  蛍光体粒子
１８  無機粒子
２０  結合材
【図１】
2018116081.tif 000003
【図２】
2018116081.tif 000004
【図３】
2018116081.tif 000005
【図４】
2018116081.tif 000006
【図５】
2018116081.tif 000007
【図６】
2018116081.tif 000008